ГЛАЗУРЬ
GLASE

Изобретение касается составов глазурей для нанесения на керамические изделия декоративно-художественного назначения: декоративные плиты, панно, скульптуру, вазы и т.п.
Известна глазурь, содержащая вес.ч.: кварцевый песок 54; свинцовый сурик 35; поташ 12; сода 8; окись кобальта 0,5; окись меди 2 [1].
Задача изобретения состоит в повышении морозостойкости глазури.
Технический результат достигается тем, что глазурь, включающая кварцевый песок, поташ, соду, окись кобальта, окись меди, дополнительно включает окись цинка и буру при следующем соотношении компонентов, мас.%: кварцевый песок 65-67; поташ 7-8; сода 3-4; окись кобальта 0,4-0,6; окись меди 0,4-0,6; окись цинка 12-16; бура 7-9.
Составы глазури приведены в таблице.
Таблица
Компоненты
Содержание, мас.%, в составах
1
2
Кварцевый песок
67
65
Поташ
8
7
Сода
3
4
Окись кобальта
0,4
0,6
Окись меди
0,6
0,4
Окись цинка
12
16
Бура
9
7
Морозостойкость (замораживание до -18°С - оттаивание), циклы
не менее 10
не менее 10
Компоненты дозируют в требуемых количествах, смешивают и сплавляют (в окислительной среде) при температуре 1350-1450°С. Расплав гранулируют в воду. Полученную фритту загружают в шаровую мельницу, где подвергают помолу мокрым способом до полного прохождения через сетку 008. Затем подготавливают глазурную суспензию с влажностью 45-50%. Суспензию наносят на поверхность обожженных керамических изделий, которые обжигают вторично при температуре 1050-1150°С в окислительной среде.
Источники информации
1. Алферов Л.Г. Технология росписи. Дерево. Металл. Керамика. Ткани. - Ростов-на-Дону: Изд-во «Феникс», 2000. - С.256.